Brevet FR2489299A2 — publié le 19820305

FR 2489299 A2 19820305 FR 8019074 A 19800904 la présente invention a trait au domaine des liants hydrauliques et concerne tout particulierement des compositions à base de laitiers métallurgiques broyés, de. cendres volantes et de produits contenant de la chaux ou équivalents. On a décrit dans la demande de brevet principal nO 79.09265 du 12 avril 1979 un nouveau liant hydraulique constitué par un mélange de laitier broyé à fine mouture, de cendres volantes de centrale thermique et de chaux libre. Les proportions des constituants précités étaient définies comme suit (en poids, pour 100 parties de mélange au total) 5 à 70 parties de laitier dont 20 Z au moins des particules passant au tamis de 80 microns ; 80 à 5 parties de cendres et 15 à 25 parties de chaux. Les agrégats obtenus par mélange de tels liants avec des cailloux ou graves présentent des caractéristiques, notamment résistance à la compression, très intéressantes pour l'application consolidation des sols. Il a maintenant été trouvé que l'on pouvait quelque peu élargir la gamme des trois constituants essentiels précités tout en conservant de bonnes caract8ristiques pour les produits finaux. Selon l'invention, la quantité de laitier peut varier entre 5 et 90 parties (au lieu de 70) et celle de la chaux peut etre comprise dans la fourchette de 5 à 25 parties (au lieu de 15 à 25 parties) la proportion de cendres volantes reste pratiquement à l'intérieur de la gamme déjà citée dans le brevet principal. Autrement dit, selon le présent perfectionnemént, on peut d'une part augmenter légèrement la quantité de laitier, le maximum passant de 70 à 90 parties (en poids pour 100 parties de liant au total) et, au contraire,.diminuer la quantité de chaux en la faisant passer de 15 parties minimum 5 parties minimum. Ainsi, on a obtenu un bon liant hydraulique du type ciment à partir de mélanges de 90 parties de laitier granulemoulu (avec moins de 10 Z de particules de diamètre 200 microns), 5 parties de cendres volantes et 5 parties de chaux. Par mélange avec des graves de cailloux silico-calcaires ou tout calcaires 0/20 on a obtenu des matériaux de bonne résistance à la compression et la traction. R E V E N D I C A T I O N Liant hydraulique à prise lente à base de laitier finement broyé, de cendres volantes et de chaux selon le brevet principal, caractérisé en ce que les proportions des trois constituants sont définies entre les limites : a) 5 a 90 parties de laitier ; b) 5 à 80 parties de cendres volantes et c) 5 à 25 parties de chaux éteinte ; ceci pour 100 parties (en poids) de liant total.